СЫРЬЕВАЯ СМЕСЬ
RAW MIX

Изобретение касается состава сырьевой смеси, которая может быть использована для изготовления скульптуры, ограждений, плит.
Известна сырьевая смесь (шихта), содержащая следующие компоненты, мас.%: стружка чугунная 50,5-52,0; глина огнеупорная 4,0-7,0; высокоглиноземистый шлак 37,0-39,0; раствор сульфитно-дрожжевой бражки 5,0-5,5 [1].
Задачей изобретения является получение из сырьевой смеси изделий, по внешнему виду имитирующих чугунные.
2
Технический результат достигается тем, что сырьевая смесь, включающая стружку чугунную и глину, содержит глину обожженную, молотую до удельной поверхности 2000-4000 см/г и дополнительно графит, гипс и воду при следующем соотношении компонентов, мас.%: стружка чугунная 26,0-35,0; глина обожженная, молотая 5,0-10,0; графит 5,0-10,0; гипс 23,0-27,0; вода 27,0-32,0.
В таблице приведены составы предложенной сырьевой смеси.
Таблица
Компоненты
Состав, мас.%:
1
2
Стружка чугунная
35,0
26,0
Глина обожженная, молотая
5,0
10,0
Графит
10,0
5,0
Гипс
23,0
27,0
Вода
27,0
32,0
2
2
Компоненты дозируют в требуемых количествах. Стружку чугунную измельчают, предварительно обожженную (при температуре 1000-1100°С) глину, предпочтительно красножгущуюся, размалывают до удельной поверхности 2000-4000 см/г. Графит также размалывают до удельной поверхности 2000-4000 см/г. Стружку чугунную, графит, молотую глину, гипс смешивают, добавляют воду и еще раз смешивают. Полученную смесь укладывают в формы и оставляют до отверждения. Поверхность изделий шлифуют, пропитывают олифой и сушат. Изделия, полученные из сырьевой смеси, имеют прочность на сжатие 10 МПа и по внешнему виду имитируют изделия из чугуна.
Источник информации
1. Авторское свидетельство №626082 СССР, 1978.